(57)【要約】【課題】生体や物体に貼付して、湿度を半導体層や高分子層の抵抗値の変化として電極で検出する場合において、直流電圧による測定で湿度上昇時と湿度下降時とで抵抗値の差を抑制し、また湿度変化に対する抵抗値の相関を直線型にして、湿度の経時的な変化を容易にかつ精度よくモニタリングすることができる湿度センサを提供する。【解決手段】少なくとも基材１上に第一電極層２と第二電極層３と半導体高分子層４とを備え、半導体高分子層４は第一電極層２と第二電極層３とに重畳し、半導体高分子層４の抵抗値の湿度依存性を利用して第一電極層２と第二電極層３との間で抵抗値の変化を検出する湿度センサにおいて、半導体高分子層４にはその表面を覆う絶縁性ポリアニリン高分子層５が設けられる。【選択図】図１
2019184291.tif 000002
【特許請求の範囲】
【請求項１】
基材上に第一電極層と第二電極層との間に直流電圧が印加され、
前記第一電極層と前記第二電極層の間の電流を計測して半導体高分子層の抵抗値を算出する湿度センサは、
プラスチックを含む可撓性の基材と、
前記基材上にパターン形成された第一電極層と、
前記基材上に前記第一電極層から離間してパターン形成された第二電極層と、
平面視で前記第一電極層と前記第二電極層とに重畳する半導体高分子層と、
前記半導体高分子層の少なくとも一部が覆われる絶縁性ポリアニリン高分子層と、
からなる湿度センサ。
【請求項２】
請求項１に記載の湿度センサにおいて、
前記半導体高分子層はポリ−４−スチレンスルホン酸をドープしたポリ−３，４−エチレンジオキシチオフェン（ＰＥＤＯＴ：ＰＳＳ）膜からなり、
前記絶縁性ポリアニリン高分子層は塩基性型ポリアニリンからなる湿度センサ。
【請求項３】
基材上に第一電極層と第二電極層との間に直流電圧が印加され、
前記第一電極層と前記第二電極層の間の電流を計測して半導体高分子層の抵抗値を算出する湿度センサの製造方法は、
プラスチックを含む可撓性の基材上に、パターン形成された第一電極層を形成する工程と、
前記第一電極層から離間してパターン形成された第二電極層を形成する工程と、
平面視で前記第一電極層と前記第二電極層とに重畳する半導体高分子層を形成する工程と、
前記半導体高分子層の少なくとも一部が覆われる絶縁性ポリアニリン高分子層を形成する工程と、
を含む湿度センサの製造方法。
【請求項４】
請求項３に記載の湿度センサの製造方法において、
前記半導体高分子層を形成する工程は、ポリ−４−スチレンスルホン酸をドープしたポリ−３，４−エチレンジオキシチオフェン（ＰＥＤＯＴ：ＰＳＳ）を塗布する工程を含み、
前記絶縁性ポリアニリン高分子層を形成する工程は、塩基性型ポリアニリンを塗布する工程を含む湿度センサの製造方法。
【発明の詳細な説明】
【技術分野】
【０００１】
本発明は、湿度センサ、特に生体や物体に貼付して、湿度を半導体層や高分子層の抵抗値の湿度依存性を利用して電極で検出する場合において、湿度の経時的な変化を容易に精度よくモニタリングすることができ、柔軟な基材に形成可能なため生体や物体への貼付に好適な湿度センサに関する。
【背景技術】
【０００２】
心臓や脳などの組織から発生する電気信号を検出する生体信号センシング装置は、生体電極を衣類に実装して身に着けて持ち運ぶことができ、常時生体信号を監視し続けることができるようになっている。生体信号センシング装置は、生体信号受信部が乾いたときに、生体信号受信部に電解質溶液もしくは非電解質液体を自動的に補充する湿気補充機構がある。湿気補充機構の湿度センサは生体信号受信部の内部または表面付近に設けられ、湿度センサの検出部が生体信号受信部と触れている。そして生体信号受信部としてＰＥＤＯＴ：ＰＳＳに代表される導電性高分子からなる多孔質体を用いるものが特許文献１に開示されている。
【０００３】
また、一対の櫛形電極上にイオン性高分子化合物を含む湿度センサ膜を形成し、空気中の水蒸気を湿度センサ材が吸うと電気抵抗が変化する原理を利用した湿度センサが特許文献２に開示されている。
【０００４】
また、酸性基またはその塩を導入したアニリン系の導電性高分子を用いる湿度センサが特許文献３に開示されている。これによると、電気分解が発生しないため測定回路が複雑にならないので、より安価で利便性の高い直流駆動でも安定に動作する湿度センサが実現できる。
【０００５】
そして、有機トランジスタにも用いられる半導体高分子材料のＰＥＤＯＴ：ＰＳＳの湿度による抵抗値の変化については、非特許文献１に開示がなされている。
【０００６】
そして、紙の上に印刷する半導体高分子材料ＰＥＤＯＴ：ＰＳＳを電極として用い、その上に塩基性型のポリアニリンを印刷した後に塩酸の雰囲気に曝すことで絶縁性を導電性に変えて抵抗の湿度依存を利用する、安価な湿度センサが非特許文献２に開示されている。
【先行技術文献】
【特許文献】
【０００７】
【特許文献１】特開２０１４−２２６３６７号公報
【特許文献２】特開２００７−１６３４４９号公報
【特許文献３】特開２０１１−２３２２８５号公報
【非特許文献】
【０００８】
【非特許文献１】Ｍ．Ｋｕｓ，  Ｓ．Ｏｋｕｒ，  Ｓｅｎｓｏｒｓ  ａｎｄ  Ａｃｔｕａｔｏｒｓ  Ｂ  １４３  （２００９）  １７７−１８１．
【非特許文献２】Ｒ．Ｍ．Ｍｏｒａｉｓ，  ｅｔ  ａｌ．，  ＩＥＥＥ  Ｓｅｎｓｏｒｓ  Ｊｏｕｒｎａｌ  （２０１８）  ２６４７−２６５１．
【発明の概要】
【発明が解決しようとする課題】
【０００９】
特許文献１において開示される生体電極は、多孔質体からなる生体信号受信部に電解質溶液もしくは非電界質液体を含侵させている。生体信号受信部にＰＥＤＯＴ：ＰＳＳを用いることで、電解質溶液または非電界質液体を効率よく保持することが可能になっている。そして、生体信号受信部が皮膚の乾燥によって電極インピーダンスが高くならないように、生体と接触する面と反対側の生体信号受信部の面を覆う水分蒸発抑制用覆いや、電解質溶液もしくは非電界質液体を補充できるように湿気補充機構が構成されている。ここで、湿気補充機構には生体信号受信部の内部または表面付近に湿度センサが設けられている。しかしながら、湿度センサの構成について具体的な記載がない。
【００１０】
電解質溶液もしくは非電界質液体を含侵させてなるＰＥＤＯＴ：ＰＳＳを湿度センサ膜として、特許文献２に記載される抵抗値の湿度依存性を利用して電極で検出する湿度センサを構成する場合、液体の蒸発や乾燥を防ぐ手段が必要となり装置が複雑になり大型化するので、生体や物体に貼付して湿度の経時的な変化をモニタリングする用途に適さない課題がある。
【００１１】
特許文献３には、導電性高分子酸性基またはその塩を導入したアニリン系の導電性高分子を用いる湿度センサが開示され、直流駆動でも安定に動作できる。しかしながら、湿度に対して文献の図１および図２で示されるように、湿度変化に対する抵抗値の相関が曲線の対数型となる。そのため、抵抗値から湿度を求める演算回路が必要になり、一般にはログアンプなどを用いるので回路が複雑になり高価になりやすく、また精度も悪くなりやすい課題がある。
【００１２】
一方で、半導体高分子材料ＰＥＤＯＴ：ＰＳＳの単体での湿度変化に対する直流抵抗値の相関は、非特許文献１のＦｉｇ．６で示されるように、湿度上昇時と湿度下降時とで同じ湿度でも抵抗値に差が生じ、そのため正確な湿度変化をモニタリングすることができていない。
【００１３】
また、非特許文献２に開示される湿度センサは、ポリアニリンの湿度変化に対する抵抗値を利用するもので、ＰＥＤＯＴ：ＰＳＳの抵抗値を湿度センサ膜として用いていない。さらに、低周波数の記載はあるものの直流駆動で不安定な動作になりやすい。
【００１４】
本発明の目的は上記の課題を解決し、有機半導体を用いて形成するセンシング回路や無線通信回路等との一体化に適している半導体高分子層を感湿体として、可撓性の基材上に塗布により薄くて柔軟に形成ができ生体や物体への貼付に優れ、直流電圧の測定で湿度上昇時と湿度下降時とで抵抗値の差を抑制し、湿度変化に対する抵抗値の相関が直線型になるので、湿度の経時的な変化を容易に精度よくモニタリングするのに好適な湿度センサを提供する。
【課題を解決するための手段】
【００１５】
本発明は、湿度センサであって、プラスチックを含む可撓性の基材と、基材上にパターン形成された第一電極層と、基材上に第一電極層から離間してパターン形成された第二電極層と、平面視で第一電極層と第二電極層とに重畳する半導体高分子層と、半導体高分子層の少なくとも一部が覆われる絶縁性ポリアニリン高分子層と、から構成され、第一電極層と第二電極層との間に直流電圧を印加して、第一電極層と第二電極層の間の電流を計測して抵抗値を算出することを特徴とする。
【００１６】
本湿度センサにあっては、半導体高分子層の少なくとも一部が覆われる絶縁性ポニアニリン高分子層を設けることにより、湿度上昇時と湿度下降時とで生じる抵抗値の差を抑制するため、正確な湿度変化をモニタリングすることができる。
【００１７】
半導体高分子層のみを感湿膜に用いた場合、高湿度な領域において膜中水分の堆積により急峻な抵抗値の上昇が認められるが、半導体高分子層と絶縁性ポリアニリン膜からなる積層構造とした場合には、半導体高分子層への水分の浸透が調整され、高湿度領域での急峻な抵抗上昇が抑制され、直線的な抵抗値変化を示すものと推察される。
【００１８】
本発明は、湿度センサであって、半導体高分子層はポリ−４−スチレンスルホン酸をドープしたポリ−３，４−エチレンジオキシチオフェン（ＰＥＤＯＴ：ＰＳＳ）膜からなり、絶縁性ポリアニリン高分子層は塩基性型ポリアニリンからなることを特徴とする。
【００１９】
特に、親水性のＰＥＤＯＴ：ＰＳＳ膜と絶縁性の塩基性型ポリアニリン膜からなる積層構造とした場合には、これらの積層界面近傍において、ＰＥＤＯＴ：ＰＳＳが塩基性型ポリアニリンにより中和されて疎水化し、絶縁性の塩基性型ポリアニリンの親水性層、積層界面の疎水性層、および伝導体となるＰＥＤＯＴ：ＰＳＳの３層構造が形成される。その結果、ＰＥＤＯＴ：ＰＳＳへの水分の浸透が調整され、高湿度領域での急峻な抵抗上昇が抑制され、直線的な抵抗値変化をするものと考える。
【００２０】
さらに、本温度センサにあっては、半導体高分子層はＰＥＤＯＴ：ＰＳＳ膜からなり、絶縁膜ポリアニリン高分子層は塩基性型ポリアニリンからなることにより、塗布による工程で薄く柔軟な膜を形成できるので好ましい。
【発明の効果】
【００２１】
本発明の湿度センサは、感湿体として半導体高分子層を用いるので、有機半導体を用いて形成するセンシング回路や無線通信回路等との一体化に適している。可撓性の基材上に塗布により薄くて柔軟な湿度センサが形成できるので、生体や物体への貼付に優れ、直流電圧の測定で湿度上昇時と湿度下降時とで抵抗値の差を抑制し、湿度変化に対する抵抗値の相関が直線型になるので、湿度の経時的な変化を容易に精度よくモニタリングすることができる。
【図面の簡単な説明】
【００２２】
【図１】本発明にかかる湿度センサの構成を説明するための断面図。
【図２】本発明にかかる湿度センサの湿度変化に対する抵抗値の時間変化を示す図。
【図３】本発明にかかる湿度センサの湿度変化と抵抗値の相関を示す図。
【図４】比較例として半導体高分子層のみの湿度センサの構成を説明するための断面図。
【図５】比較例として半導体高分子層のみの湿度センサの湿度変化に対する抵抗値の時間変化を示す図。
【図６】比較例として半導体高分子層のみの湿度センサの湿度変化と抵抗値の相関を示す図。
【図７】比較例として半導体高分子層のみの湿度センサの湿度変化と抵抗値の相関を片対数で示す図。
【発明を実施するための形態】
【００２３】
以下、本発明の実施の形態について説明する。本発明にかかる湿度センサは、プラスチックを含む可撓性の基材と、基材上にパターン形成された第一電極層と、基材上に第一電極層から離間してパターン形成された第二電極層と、平面視で第一電極層と第二電極層とに重畳する半導体高分子層と、半導体高分子層の少なくとも一部が覆われる絶縁性ポリアニリン高分子層と、から構成され、第一電極層と第二電極層との間に直流電圧を印加して、第一電極層と第二電極層の間の電流を計測して抵抗値を算出する。
【００２４】
図１に、本発明にかかる湿度センサの基本的な構成を例示する。基材１の表面に第一電極層２と第二電極層３とが形成され、第一電極層２と第二電極層３とに重畳する半導体高分子層４、最後に半導体高分子層４を覆う絶縁性ポリアニリン高分子層５を形成することで、湿度センサを構成している。
【００２５】
第一電極層２と第二電極層３とは、図示しない電源を介して直流電圧が印加され、検知した電流値から抵抗値を算出し湿度に対応させる。
【００２６】
基材１の材料としては、例えば、ポリエチレンナフタレート、ポリエチレンテレフタレート、ポリエチレン、ポリイミド、ポリパラキシリレン（パリレン（登録商標））等の樹脂、紙等を用いることができる。
【００２７】
第一電極層２および第二電極層３の材料としては、例えば、金、銀、銅、白金、アルミニウム、炭素、酸化インジウム錫（ＩＴＯ）等を用いることができる。金からなることにより、金含有物を真空蒸着する工程で薄く柔軟な膜を形成でき、かつ酸化還元にも安定なので好ましい。あるいは、銀からなることにより、銀ナノ粒子分散インクを印刷し低温の工程で膜を形成できるので基材の選択が広がり、かつ量産性にも優れるので好ましい。
【００２８】
半導体高分子層４の材料としては、例えば、ポリ−４−スチレンスルホン酸をドープしたポリ−３，４−エチレンジオキシチオフェン（ＰＥＤＯＴ：ＰＳＳ）、ポリアニリン、ポリピロール等を用いることができる。ＰＥＤＯＴ：ＰＳＳは有機半導体を用いて形成する回路との一体化に適し、また塗布または印刷による成膜が容易にできるので好ましい。
【００２９】
絶縁性ポリアニリン高分子層５の材料としては、ＰＥＤＯＴ：ＰＳＳとの界面における中和による疎水化の効果が期待できる塩基性型ポリアニリンが好ましい。
【００３０】
以下、本発明を実施例に基づきさらに具体的に説明するが、本発明は下記の実施例により制限されるものではない。
【実施例】
【００３１】
図１は本発明にかかる湿度センサの構成を説明するための断面図である。基材１のポリエチレンナフタレート（ＰＥＮ）フィルム（厚さ１２０μｍ）上に、真空蒸着装置を用い、スルーホールマスクを介して金（厚さ５０ｎｍ）を蒸着することで第一電極層２と第二電極層３とのパターンを作製した。電極のパターンの形状はこれに限定されないが、第一電極層２と第二電極層３との電極幅はそれぞれ１〜３ｍｍ、第一電極層２と第二電極層３との離間する間隔２ｍｍとした。
【００３２】
その第一電極層２と第二電極層３とに重畳させてディスペンサ装置（武蔵エンジニアリング社製）を用い、ポリ−４−スチレンスルホン酸をドープしたポリ−３，４−エチレンジオキシチオフェン（ＰＥＤＯＴ：ＰＳＳ）を塗布し、１２０℃で６０分焼成することで厚さ５μｍの半導体高分子層４を形成した。最後に半導体高分子層４を覆うようにディスペンサ装置（武蔵エンジニアリング社製）を用い、塩基性型ポリアニリンを塗布し、１００〜１２０℃で６０分焼成することで厚さ１〜５μｍの絶縁性ポリアニリン高分子層５を形成した。
【００３３】
本湿度センサにあっては、半導体高分子層４がＰＥＤＯＴ：ＰＳＳ、絶縁性ポリアニリン高分子層５が塩基性型ポリアニリンであることにより、塗布または印刷による積層化成膜が容易にできるので好ましい。
【００３４】
第一電極層２と第二電極層３とが、金の蒸着で形成されていることにより、熱、湿気、酸素及び酸、アルカリ等による化学的腐食に対し非常に安定で、熱伝導と電気伝導に優れた電極を形成することができるので好ましい。
【００３５】
図４は比較例としての湿度センサの構成を説明するための断面図である。図１に示す湿度センサの実施例との違いは、絶縁性ポリアニリン高分子層５が設けられていないのみである。
【００３６】
次に、本発明の湿度センサを用いた検出方法を詳細に説明する。第一電極層２と第二電極層３との間の電圧の制御および第一電極層２と第二電極層３の間の電流の計測は、２４００  Ｓｏｕｒｃｅ  Ｍｅｔｅｒ装置（ＫＥＩＴＨＬＥＹ社製）を用いて行った。印加する電圧にあっては直流電圧とした。直流電圧とすることにより、回路構成がより単純化できるのでより安価で利便性が高く、素子の小型化、しいてはウェアラブル化ができるので好ましい。
【００３７】
図２は実施例の湿度センサの湿度変化に対する抵抗値の時間変化を示す図、図３は本発明にかかる湿度センサの湿度変化と抵抗値の相関を示す図、図５は比較例として半導体高分子層のみの湿度センサの湿度変化に対する抵抗値の時間変化を示す図、図６は比較例として半導体高分子層のみの湿度センサの湿度変化と抵抗値の相関を示す図、図７は比較例として半導体高分子層のみの湿度センサの湿度変化と抵抗値の相関を片対数で示す図である。いずれも環境温度は３５℃での測定データを示す。
【００３８】
まず、図２と図５について詳細に説明する。実施例および比較例からなる湿度センサをＴｅｍｐｅｒａｔｕｒｅ  ＆  Ｈｉｕｍｉｄｉｔｙ  Ｃｈａｍｂｅｒ装置（ＥＳＰＥＣ社製）に設置し、２０％ｒｈから８０％ｒｈまで１０％ｒｈの間隔で湿度上昇し、次いで８０％ｒｈから２０％ｒｈまで１０％ｒｈの間隔で湿度下降した。第一電極層２と第二電極層３との間には０．１Ｖの直流電圧が印加され、第一電極層２と第二電極層３の間の電流を計測して抵抗値を算出した。
【００３９】
実施例と比較例における抵抗値の桁が異なるため、２０％ｒｈでの湿度上昇時と湿度下降時の抵抗値の差を下記の式を用いて比率で表わし比較した。
Ｈ＝（｜Ｒｒ−Ｒｆ｜  ／  Ｒｒ）×１００
Ｈ：比率、Ｒｒ：上昇時２０％ｒｈの抵抗値、Ｒｆ：下降時２０％ｒｈの抵抗値
【００４０】
その結果、図５に示す比較例の湿度センサでは、湿度上昇時と湿度下降時における抵抗値の差の比率は２０．９であるのに対して、図２に示す実施例の湿度センサでは、湿度上昇時と湿度下降時において２．３の差まで縮小した。このことは、実施例の湿度センサは、絶縁性ポリアニリン高分子層５が設けられたことにより、半導体高分子層４が湿度上昇時と湿度下降時とで抵抗値に差が生じるのを抑制でき、換言すれば湿度による抵抗の変化が不安定になるのを防止できることが分かる。したがって、湿度上昇時と湿度下降時とで抵抗値の差を抑制できるので、湿度の経時的な変化を精度よくモニタリングすることができる。
【００４１】
次に、図３と図６について詳細に説明する。実施例および比較例からなる湿度センサの湿度上昇時と湿度下降時における湿度変化と抵抗値の相関を示している。図６に示す比較例の湿度センサは、湿度に対する抵抗値の変化が湿度上昇時と湿度下降時において異なる曲率の曲線を示す。湿度変化に対する抵抗値の相関が曲線の対数型となっているので、抵抗値の片対数化により図７に示すように線形化することはできるが、その際の相関係数は０．９２４と０．９９９となり、湿度上昇時と湿度下降時における相関が良くない。このため、抵抗値から湿度を求める演算回路が必要になり、一般にはログアンプなどを用いるので回路が複雑になり高価になり精度も悪くなりやすい。一方、図３に示す実施例の湿度センサの抵抗値は直線の線形型を示し、湿度上昇時と湿度下降時において相関係数０．９９９を示す等、湿度と抵抗値との間で良好な相関が認められた。したがって、湿度変化に対する抵抗値の相関が直線型になるので、抵抗値から湿度を簡単な回路で容易に精度よく求めることができる。
【００４２】
以上説明したように、実施例の湿度センサは、絶縁性ポリアニリン高分子層５が設けられたことにより、半導体高分子層４が湿度上昇時と湿度下降時とで抵抗値に差が生じるのを抑制でき、かつ湿度変化に対する抵抗値の相関が直線型になるので、湿度の経時的な変化を精度よくモニタリングできるとともに、抵抗値から湿度を簡単な回路で容易に精度よく求めることができる。
【００４３】
ここで、第一電極層２と第二電極層３とが、銀ナノ粒子分散インクの印刷で形成されていること、基材１にポリエチレンナフタレート（ＰＥＮ）よりも耐熱性が低いポリエチレンテレフタレート（ＰＥＴ）を使用していること以外は上記の実施例と同様に湿度センサを作製した。この湿度センサにおいても、湿度上昇時と湿度下降時とで抵抗値に差が生じるのを実施例の場合と同様に抑制でき、湿度変化と抵抗値の相関も実施例の場合と同様に良好な直線型になることが確認できた。
【００４４】
第一電極層２と第二電極層３とを銀ナノ粒子分散インクの印刷で形成することにより、工程での処理温度を低くできるので基材１の耐熱性の制約が緩和され、ポリエチレンテレフタレート（ＰＥＴ）フィルム等が使用でき、安価に提供することができる。
【００４５】
以上、説明した湿度センサは、可撓性の基材１上に形成することができるので生体や物体への貼付に優れ、直流電圧の測定で湿度上昇時と湿度下降時とで抵抗値の差を抑制し、湿度変化に対する抵抗値の相関が直線型になるので、湿度の経時的な変化を容易に精度よくモニタリングすることができる。また、湿度センサの基材１上に有機半導体を用いるセンシング回路や無線通信回路等との一体化にも有効な手段となる等、それらの効果は大なるものである。
【符号の説明】
【００４６】
１      基材
２      第一電極層
３      第二電極層
４      半導体高分子層
５      絶縁性ポリアニリン高分子層
【図１】
2019184291.tif 000003
【図２】
2019184291.tif 000004
【図３】
2019184291.tif 000005
【図４】
2019184291.tif 000006
【図５】
2019184291.tif 000007
【図６】
2019184291.tif 000008
【図７】
2019184291.tif 000009